СПОСОБ ПОЛУЧЕНИЯ ЭЛЕКТРОПРОВОДЯЩЕГО КОМПОЗИТНОГО МАТЕРИАЛА НА ОСНОВЕ СИНТЕТИЧЕСКОЙ ГУТТАПЕРЧИ И ЭЛЕКТРОПРОВОДЯЩИЕ КОМПОЗИТНЫЕ МАТЕРИАЛЫ НА ОСНОВЕ СИНТЕТИЧЕСКОЙ ГУТТАПЕРЧИ (ВАРИАНТЫ)

1. Способ получения электропроводящего композитного материала на основе синтетической гуттаперчи, заключающийся в смешении на вальцах транс-1,4-полиизопрена с добавляемыми компонентами при выбранном соотношении диапазона массового содержания, формовании с нагревом и обработкой давлением и охлаждении, отличающийся тем, что в смешение основы и углеродных волокон или сажи на вальцах осуществляют при температуре 90-100°C и скорости вращения валков 70 об/мин, затем полученный материал измельчают, прессуют при температуре 180°C и давлении 0,7 МПа в течение 5 мин между листами алюминиевой фольги, а затем полученный композитный материал в виде пленки закаливают в холодной воде в течение 30 с.
2. Электропроводящий композитный материал, содержащий в качестве основы транс-1,4-полиизопропен с содержанием транс 1,4-звеньев 87-94 мол.%, и дополнительный компонент, смешанный с основой способом вальцевания при температуре 90-100°C и при скорости вращения валков 70 об/мин, отличающийся тем, что в качестве дополнительного компонента использованы слоистый углеродные волокна при следующем содержании компонентов, мас.%:
Транс-1,4-полиизопрен
90-70
Углеродные волокна
10-30
3. Электропроводящий композитный материал, содержащий в качестве основы транс-1,4-полиизопропен с содержанием транс 1,4-звеньев 87-94 мол.%, и дополнительный компонент, смешанный с основой способом вальцевания при температуре 90-100°C и при скорости вращения валков 70 об/мин, отличающийся тем, что в качестве дополнительного компонента использована сажа при следующем содержании компонентов, мас.%:
Транс-1,4-полиизопрен
50
Сажа
50